또한 , 본 발명 의 수지 조성물 을 130 ℃ 30 분 , 170 ℃ 30 분 의 경화 조건 으로 경화 해서 얻 어 지 는 경화물 층 을 하 기 시험 예 4 의 조건 으로 조화 처리 하 고 , 세미 어디 티 브 공법 에 의해 두께 20 ㎛ 의 도체 층 을 형성 한 후 , 경화물 층 으로부터 도체 층 을 50 mm / 분 의 속도 로 수직 방향 으로 35 mm 를 떼 어 냈 을 때 의 박리 강도 ( 도금 박리 강도 ) 가 , 바람직 하 게 는 0 . 20 kgf / cm 이상 , 보다 바람직 하 게 는 0 . 30 kgf / cm 이상 , 더욱 바람직 하 게 는 0 . 40 kgf / cm 이상 , 특히 바람직 하 게 는 0 . 45 kgf / cm 이상 이 될 수 있 다 .